"下記成分AとBを含有することを特徴とする水中油型乳化皮膚化粧料。A16~18個の炭素原子を有する脂肪酸を含む脂肪酸混合物とペンタエリスリトールとのエステルB有機溶媒もしくは油分を分散媒とし、水を分散相とする組成物において、水溶性エチレン性不飽和モノマーを分散相に溶解し、分散相中にラジカル重合して得られるミクロゲルであって、前記ミクロゲルが、界面活性剤により、一相マイクロエマルションあるいは微細W/Oエマルションを形成する条件下において、ジメチルアクリルアミドと2-アクリルアミド-2-メチルプロパンスルホン酸をラジカル重合して得られるミクロゲルからなる増粘剤水中油型乳化皮膚化粧料全量に対して、前記成分A16~18個の炭素原子を有する脂肪酸を含む脂肪酸混合物とペンタエリスリトールとのエステルの含有量が0.5~5.0質量であり、前記成分Bのミクロゲルからなる増粘剤の含有量が0.1~2.0質量であることを特徴とする請求項1記載の水中油型乳化皮膚化粧料。本発明者等は、上述した技術によって水中油型乳化皮膚化粧料を製造する場合には、のびや肌へのなじみが悪く、べたついて、みずみずしさ、有効成分が肌に浸透していく感じ浸透感、エモリエント感、はり感に劣るという課題に鑑みて鋭意研究を重ねた結果、A16~18個の炭素原子を有する脂肪酸を含む脂肪酸混合物とペンタエリスリトールとのエステルとB有機溶媒もしくは油分を分散媒とし、水を分散相とする組成物において、水溶性エチレン性不飽和モノマーを分散相に溶解し、分散相中にラジカル重合して得られるミクロゲルであって、前記ミクロゲルが、界面活性剤により、一相マイクロエマルションあるいは微細W/Oエマルションを形成する条件下において、ジメチルアクリルアミドと2-アクリルアミド-2-メチルプロパンスルホン酸をラジカル重合して得られるミクロゲルからなる増粘剤とを配合して水中油型乳化皮膚化粧料を調製したならば、肌へののび、なじみが良く、べたつかず、みずみずしさ、有効成分が肌に浸透していく感じ浸透感、エモリエント感、はり感に優れた水中油型乳化皮膚化粧料が得られることを新たに見出し、本発明を完成するに至った。本発明の目的は、肌へののびとなじみが良く、べたつかず、みずみずしさ、有効成分が肌に浸透していく感じ浸透感、エモリエント感、はり感の全てに優れた使用感を有する水中油型乳化皮膚化粧料を提供することにある。すなわち、本発明は、下記成分AとBを含有することを特徴とする水中油型乳化皮膚化粧料を提供するものである。A16~18個の炭素原子を有する脂肪酸を含む脂肪酸混合物とペンタエリスリトールとのエステルB有機溶媒もしくは油分を分散媒とし、水を分散相とする組成物において、水溶性エチレン性不飽和モノマーを分散相に溶解し、分散相中にラジカル重合して得られるミクロゲルであって、前記ミクロゲルが、界面活性剤により、一相マイクロエマルションあるいは微細W/Oエマルションを形成する条件下において、ジメチルアクリルアミドと2-アクリルアミド-2-メチルプロパンスルホン酸をラジカル重合して得られるミクロゲルからなる増粘剤また、本発明は、水中油型乳化皮膚化粧料全量に対して、前記成分A16~18個の炭素原子を有する脂肪酸を含む脂肪酸混合物とペンタエリスリトールとのエステルの含有量が0.5~5.0質量であり、前記成分Bのミクロゲルからなる増粘剤の含有量が0.1~2.0質量であることを特徴とする上記の水中油型乳化皮膚化粧料を提供するものである。本発明の水中油型乳化皮膚化粧料は、肌へののび、なじみが良く、べたつかず、みずみずしさ、有効成分が肌に浸透していく感じ浸透感、エモリエント感、はり感の全てに極めて優れた使用感を有する水中油型乳化皮膚化粧料である。以下、本発明の水中油型乳化皮膚化粧料を詳述する。A16~18個の炭素原子を有する脂肪酸を含む脂肪酸混合物とペンタエリスリトールとのエステル本発明に用いる成分A16~18個の炭素原子を有する脂肪酸を含む脂肪酸混合物とペンタエリスリトールとのエステルは、本発明においては、油分として機能し、本発明の水中油型乳化皮膚化粧料の油相を構成する成分である。なお、本発明においては、16~18個の炭素原子を有する脂肪酸を含む脂肪酸混合物とペンタエリスリトールとのエステルの他に、他の油分、例えば、炭化水素油、シリコーン油、ロウ類、脂肪酸エステル類、高級アルコール類、その他の油性成分を配合して、皮膚化粧料を製造することが可能である。配合可能な具体的油分は後述する。本発明に用いる16~18個の炭素原子を有する脂肪酸を含む脂肪酸混合物とペンタエリスリトールとのエステルは、水酸基をその構造内に残しているため、抱水機能があり、肌に対し、保湿機能を付与する効果に優れている。本発明において、16~18個の炭素原子を有する脂肪酸を含む脂肪酸混合物とは、ペンタエリスリトールとエステルを形成する脂肪酸が、16~18個の炭素原子を有する飽和又は不飽和脂肪酸であって、直鎖又は分岐鎖を有する脂肪酸を多量に含む混合物を意味する。ペンタエリスリトールとのエステルは、モノエステルおよびジエステルが好ましく、更に好ましくはエステルの75モル以上がジエステルのエステルである。16~18個の炭素原子を有する脂肪酸を含む脂肪酸混合物とペンタエリスリトールとのエステルの市販品としては、INCI名PentaerythritylDistearateとして市販されているものを用いることができる。具体的な市販品の商品名としては、CutinaPES、DubDSPE、Radiasurf7175等が挙げられる。16~18個の炭素原子を有する脂肪酸を含む脂肪酸混合物とペンタエリスリトールとのエステルの配合量は、水中油型乳化皮膚化粧料全量に対して、好ましくは、0.5~5.0質量、より好ましくは1.0~3.0質量である。0.5質量未満では、本発明の効果である使用時のしっとりとしたコク感、使用後のエモリエント感を感じることができない。一方、5.0質量を超えて配合しても本発明の効果を増強するものではなく、かえって使用時にべたつきを生じるようになるからである。B有機溶媒もしくは油分を分散媒とし、水を分散相とする組成物において、水溶性エチレン性不飽和モノマーを分散相に溶解し、分散相中にラジカル重合して得られるミクロゲルであって、前記ミクロゲルが、界面活性剤により、一相マイクロエマルションあるいは微細W/Oエマルションを形成する条件下において、ジメチルアクリルアミドと2-アクリルアミド-2-メチルプロパンスルホン酸をラジカル重合して得られるミクロゲルからなる増粘剤本発明に用いる成分Bのミクロゲルからなる増粘剤とは、一般に逆相乳化重合法と称される重合法により製造される高分子ミクロゲルを増粘剤の用途に使用するものであり、特開平2001-114641号公報に開示されているような均一重合系により得られる合成高分子からなる増粘剤とは、その重合方法および力学物性が異なる増粘剤である。特開平2001-114641号公報に開示されている均一重合系により得られる合成高分子からなる増粘剤を、化粧料に配合するためには粉末状態に粉砕しなければならず、また、合成高分子のゲルが目立ち、外観上問題を生じる場合がある。本発明に用いるBミクロゲルからなる増粘剤の詳細は特開2004-43785号公報に詳述されているが、逆相マイクロエマルション重合法で製造された合成高分子電解質の微粒子であるミクロゲルからなる増粘剤は、外観上肉眼的に均一な高粘度溶液を提供できるので、化粧料に配合する場合も外観上の問題を生じることはない。ミクロゲルからなる増粘剤を構成する水溶性エチレン性不飽和モノマーは、非イオン性モノマーとイオン性モノマーアニオン性モノマー若しくはカチオン性モノマーとを併用することが好ましい。非イオン性モノマーは下記一般式IIに示すジアルキルアクリルアミドが好ましい。一般式IIR1はHまたはメチル基、R2及びR3はそれぞれ独立にメチル基、エチル基、プロピル基、イソプロピル基を表わす。また、イオン性モノマーは、一般式IIIに示すアニオン性アクリルアミド誘導体、又は、一般式IVに示すカチオン性アクリルアミド誘導体が好ましい。一般式IIIR4及びR5はそれぞれ独立にH又はメチル基、R6は炭素原子数1~6の直鎖若しくは分岐のアルキル基、Xは金属イオン、NH3、アミン化合物を表す。例えば、金属イオンはLi、Na、Kのアルカリ金属イオン、アミン化合物はトリエタノールアミン、トリイソプロパノールアミン等である。一般式IVR7はH又はメチル基、R8はHまたは炭素原子数1~6の直鎖若しくは分岐のアルキル基、R9は炭素原子数1~6の直鎖若しくは分岐のアルキル基、R10、R11、R12はメチル基またはエチル基、Yは陰性カウンターイオンを表わし、例えば、Cl、Br等のマイナスカウンターイオンである。特に好ましいジアルキルアクリルアミドは、ジメチルアクリルアミド、ジエチルアクリルアミドである。特に好ましいイオン性アクリルアミド誘導体は、2-アクリルアミド2-メチルプロパンスルホン酸およびその塩である。特に好ましいカチオン性アクリルアミド誘導体はN,N,-ジメチルアミノプロピルアクリルアミドメチルクロライドである。非イオン性モノマーとイオン性モノマーの重合系におけるモノマー組成比重合系の仕込み比は、目的とするミクロゲルのモノマー構成比に応じて適宜任意に決定される。ミクロゲルのモノマー構成比と重合系への仕込み比はほぼ同一となる。非イオン性モノマーとイオン性モノマーの重合系の仕込み比モル比は、通常、非イオン性モノマー:イオン性モノマー=0.5:9.5~9.5:0.5、好ましくは1:9~9:1、さらに好ましくは7:3~9:1の範囲で共重合に供される。最適比率は、非イオン性モノマー:イオン性モノマー=8:2である。上記の水溶性エチレン性不飽和モノマーを任意に選択して本発明に用いるミクロゲルからなる増粘剤が重合される。特に好ましい増粘剤は、水溶性エチレン性不飽和モノマーにジメチルアクリルアミドと2-アクリルアミド-2-メチルプロパンスルホン酸を用い、これらのモノマーから共重合される2元共重合体のミクロゲルである。この場合に、架橋モノマーは必要がなく、自己架橋により優れた増粘効果と使用感が発揮される増粘剤が得られる。なお、架橋モノマーを用いることも好ましく、本発明には架橋型N,N-ジメチルアクリルアミド-2-アクリルアミド-2-メチルプロパンスルホン酸ナトリウム共重合体を用いることも好ましい。その場合には一般式Vで示される架橋モノマーが好ましく、特にメチレンビスアクリルアミドが好ましい。一般式V架橋性モノマーの使用量は、2-アクリルアミド-2-メチルプロパンスルホン酸またはその塩とジアルキルアクリルアミドの全モル数に対し00001~20モルの範囲で添加されることが好ましい。00001モル未満で調製された増粘剤は架橋の効果が見られない場合がある。また、2モルを超えて調製された場合、架橋密度が高すぎてミクロゲルが充分に膨潤出来ないために充分な増粘効果を発揮しない場合がある。本発明に用いるミクロゲルの分子量は重量平均分子量10万~500万PEG換算:GPCによる測定程度であり、増粘剤として求められる粘度により調節される。本発明を構成するミクロゲルは、下記1~3のすべてのレオロジー的性質を有する。このミクロゲルからなる増粘剤は上記の重合法による製造方法により得られ、増粘剤として好ましく使用される。1ミクロゲルの05質量百分率の水分散液の見かけ粘度が、ずり速度1.0s1において10000mPas以上である。2ミクロゲルの05質量百分率のエタノール分散液の見かけ粘度が、ずり速度1.0s1において5000mPas以上である。3ミクロゲルの05質量百分率の水分散液若しくはエタノール分散液における動的弾性率が、歪み1以下、周波数001~10Hzの範囲でG>Gである。なお、ミクロゲルの水若しくはエタノール分散液の見かけ粘度とは、コーンプレート型レオメータPaarRhysica製MCR300を用い、測定温度25°C、ずり速度1s1における粘度である。また、動的弾性率は、同上の測定装置を用いて測定温度25°C、歪み1以下で周波数範囲001~10Hzで測定した貯蔵弾性率Gおよび損失弾性率Gの値を意味する。なお、ミクロゲルは重合後簡単な沈殿精製工程を経て粉末状態で分離することが可能である。粉末状に分離されたミクロゲルは、水あるいはエタノールまたは水/エタノールの混合溶剤に容易に分散して速やかに膨潤し増粘剤として機能する。また、ミクロゲルに共重合されるイオン性モノマーを、強酸性のモノマー例えばスルホン酸残基を含むモノマーを選択することで、従来のカルボキシビニルポリマーでは増粘が不可能であった酸性製剤の増粘も可能である。本発明に用いる前記ミクロゲルミクロゲルからなる増粘剤の配合量は、水中油型乳化皮膚化粧料全量に対して0.1~2.0質量、好ましくは、0.2~1.5質量である。2.0質量を越えて配合すると、べたつき、あるいはみずみずしさの点で問題を生じる場合がある。一方、0.1質量未満では、使用感の面において、はり感に劣り、経時での安定性に問題を生じる場合があるからである。本発明の水中油型乳化皮膚化粧料は、上記必須成分の他に、通常、水中油型乳化皮膚化粧料を製造する場合に配合される油分、水、乳化剤界面活性剤、保湿剤、その他の成分を本発明の効果を損なわない範囲で適宜配合して常法により混合して製造することができる。油分、水、乳化剤界面活性剤の配合量は、目的とする製品に応じて適宜決定される。例えば、油相を構成する油分として用いられるものとしては、炭化水素油、シリコーン油、ロウ類、脂肪酸エステル類、高級アルコール類、紫外線吸収剤等である。具体的には、炭化水素油としては、例えば、流動パラフィン、オゾケライト、スクワラン、プリスタン、パラフィン、セレシン、スクワレン、ワセリン、マイクロクリスタリンワックス、ポリエチレンワックス、フィッシャートロプッシュワックス等が挙げられる。シリコーン油としては、例えば、鎖状ポリシロキサン例えば、ジメチルポリシロキサン、メチルフェニルポリシロキサン、ジフェニルポリシロキサン等;環状ポリシロキサン例えば、デカメチルシクロペンタシロキサン、ドデカメチルシクロヘキサシロキサン等、3次元網目構造を形成しているシリコーン樹脂、平均分子量20万以上のシリコーンゴム、各種変性ポリシロキサンアミノ変性ポリシロキサン、ポリエーテル変性ポリシロキサン、アルキル変性ポリシロキサン、フッ素変性ポリシロキサン等等が挙げられる。ロウ類としては、例えば、ミツロウ、キャンデリラロウ、カルナウバロウ、ラノリン、液状ラノリン、ジョジョバロウ等が挙げられる。脂肪酸エステルとしては、例えば、ミリスチン酸ミリスチル、パルミチン酸セチル、ステアリン酸コレステリル、ミツロウ脂肪酸2-オクチルドデシル等が挙げられる。高級アルコールとしては、例えば、ヘキシルアルコール、オクチルアルコール、セチルアルコール、ステアリルアルコール、セリルアルコール、ベヘニルアルコール、トリアコンチルアルコール、セラキルアルコール、バチルアルコール等が挙げられる。紫外線吸収剤としては下記化合物が挙げられる。安息香酸系紫外線吸収剤例えば、パラアミノ安息香酸、PABAモノグリセリンエステル、N,N-ジプロポキシPABAエチルエステル、N,N-ジエトキシPABAエチルエステル、N,N-ジメチルPABAエチルエステル、N,N-ジメチルPABAブチルエステル、N,N-ジメチルPABAエチルエステルなど。アントラニル酸系紫外線吸収剤例えば、ホモメンチル-N-アセチルアントラニレートなど。サリチル酸系紫外線吸収剤例えば、アミルサリシレート、メンチルサリシレート、ホモメンチルサリシレート、オクチルサリシレート、フェニルサリシレート、ベンジルサリシレート、p-イソプロパノールフェニルサリシレートなど。ケイ皮酸系紫外線吸収剤例えば、オクチルシンナメート、エチル-4-イソプロピルシンナメート、メチル-2,5-ジイソプロピルシンナメート、エチル-2,4-ジイソプロピルシンナメート、メチル-2,4-ジイソプロピルシンナメート、プロピル-p-メトキシシンナメート、イソプロピル-p-メトキシシンナメート、イソアミル-p-メトキシシンナメート、オクチル-p-メトキシシンナメート、2-エトキシエチル-p-メトキシシンナメート、シクロヘキシル-p-メトキシシンナメート、エチル-α-シアノ-β-フェニルシンナメート、2-エチルヘキシル-α-シアノ-β-フェニルシンナメート、グリセリルモノ-2-エチルヘキサノイル-ジパラメトキシシンナメートなど。トリアジン系紫外線吸収剤例えば、ビスレゾルシニルトリアジン。さらに具体的には、ビス4--2-ヒドロキシフェニル-6-4-メトキシフェニル1,3,5-トリアジン、2,4,6-トリス{4-2-エチルヘキシロキシカルボニルアニリノ}1,3,5-トリアジンなど。その他の紫外線吸収剤例えば、3-4’-メチルベンジリデン-d,l-カンファー、3-ベンジリデン-d,l-カンファー、2-フェニル-5-メチルベンゾキサゾール、2,2’-ヒドロキシ-5-メチルフェニルベンゾトリアゾール、2-2’-ヒドロキシ-5’-t-オクチルフェニルベンゾトリアゾール、2-2’-ヒドロキシ-5’-メチルフェニルベンゾトリアゾール、ジアニソイルメタン、4-メトキシ-4’-t-ブチルジベンゾイルメタン、5-3,3-ジメチル-2-ノルボルニリデン-3-ペンタン-2-オン。ジモルホリノピリダジノンなどのピリダジン誘導体。上記油相を構成する油分及び紫外線吸収剤の配合量は、目的とする製品に応じて適宜決定される。一方、水と共に水中油型乳化皮膚化粧料の水相成分として用いられるものとしては、多価アルコール、水溶性高分子、低級アルコール、酸化防止剤、防腐剤、有機または無機塩およびその塩、各種水溶性薬剤、植物抽出物、色素等が挙げられる。なお、水相成分の配合量は目的とする製品に応じて適宜決定される。具体的には、多価アルコールとしては、例えば、ポリエチレングリコール、グリセリン、ジグリセリン、1,3-ブチレングリコール、エリスリトール、ソルビトール、キシリトール、マルチトール、1,2-ペンタンジオール、ヘキシレングリコール等が挙げられる。水溶性高分子としては、例えば、カラギーナン、ペクチン、マンナン、カードラン、コンドロイチン硫酸、デンプン、グリコーゲン、アラビアガム、ヒアルロン酸ナトリウム、トラガントガム、キサンタンガム、ムコイチン硫酸、ヒドロキシエチルグアガム、カルボキシメチルグアガム、グアガム、デキストラン、ケラト硫酸、ローカストビーンガム、サクシノグルカン、キチン、キトサン、カルボキシメチルキチン、寒天等が挙げられる。低級アルコールとしては、エタノールが挙げられる。酸化防止剤としては、ブチルヒドロキシトルエン、σ-トコフェロール、フィチン等が挙げられる。防腐剤としては、安息香酸、サリチル酸、ソルビン酸、パラオキシ安息香酸アルキルエステル、フェノキシエタノール、ヘキサクロロフェン、ε-ポリリジン等が挙げられる。有機または無機酸およびその塩としては、クエン酸、乳酸、ヘキサメタリン酸等が挙げられる。各種水溶性薬剤としては、例えば、L-アスコルビン酸およびその誘導体の塩、トラネキサム酸およびその誘導体の塩、アルコキシサリチル酸およびその誘導体の塩、グルタチオンおよびその誘導体の塩等が挙げられる。L-アスコルビン酸は、一般にビタミンCと言われ、強い還元作用により細胞呼吸作用、酵素賦活作用、膠原形成作用を有し、かつメラニン還元作用を有する。L-アスコルビン酸誘導体としては、L-アスコルビン酸モノステアレート、L-アスコルビン酸モノパルミテート、L-アスコルビン酸モノオレートなどのL-アスコルビン酸モノアルキルエステル類;L-アスコルビン酸モノリン酸エステル、L-アスコルビン酸-2-硫酸エステルなどのL-アスコルビン酸モノエステル類;L-アスコルビン酸ジステアレート、L-アスコルビン酸ジパルミテート、L-アスコルビン酸ジオレートなどのL-アスコルビン酸ジアルキルエステル類;L-アスコルビン酸トリステアレート、L-アスコルビン酸トリパルミテート、L-アスコルビン酸トリオレートなどのL-アスコルビン酸トリアルキルエステル類;L-アスコルビン酸トリリン酸エステルなどのL-アスコルビン酸トリエステル類;L-アスコルビン酸2-グルコシドなどのL-アスコルビン酸グルコシド類などが挙げられる。本発明では、L-アスコルビン酸、L-アスコルビン酸リン酸エステル、L-アスコルビン酸-2-硫酸エステル、L-アスコルビン酸2-グルコシドの各塩の形で好適に用いられる。トラネキサム酸誘導体としては、トラネキサム酸の二量体、例えば、塩酸トランス-4-トランス-アミノメチルシクロヘキサンカルボニルアミノメチルシクロヘキサンカルボン酸、等、トラネキサム酸とハイドロキノンのエステル体例えば、4-トランス-アミノメチルシクロヘキサンカルボン酸4’-ヒドロキシフェニルエステル、等、トラネキサム酸とゲンチシン酸のエステル体例えば、2-トランス-4-アミノメチルシクロヘキシルカルボニルオキシ-5-ヒドロキシ安息香酸、等、トラネキサム酸のアミド体例えば、トランス-4-アミノメチルシクロヘキサンカルボン酸メチルアミド、トランス-4-p-メトキシベンゾイルアミノメチルシクロヘキサンカルボン酸、トランス-4-グアニジノメチルシクロヘキサンカルボン酸、等などが挙げられる。本発明ではトラネキサム酸の塩あるいはトラネキサム酸誘導体の塩の形で好適に用いられる。アルコキシサリチル酸は、サリチル酸の3位、4位または5位のいずれかの水素原子がアルコキシ基にて置換されたものであり、置換基であるアルコキシ基は、好ましくはメトキシ基、エトキシ基、プロポキシ基、イソプロポキシ基、ブトキシ基、イソブトキシ基のいずれかであり、さらに好ましくはメトキシ基またはエトキシ基である。具体的に化合物名を例示すれば、3-メトキシサリチル酸、3-エトキシサリチル酸、4-メトキシサリチル酸、4-エトキシサリチル酸、4-プロポキシサリチル酸、4-イソプロポキシサリチル酸、4-ブトキシサリチル酸、5-メトキシサリチル酸、5-エトキシサリチル酸、5-プロポキシサリチル酸などが挙げられる。本発明ではアルコキシサリチル酸およびその誘導体エステルなどの各塩の形で好適に用いられる。上記薬剤の塩としては、特に限定されないが、例えば、ナトリウム塩、カリウム塩、カルシウム塩のようなアルカリ金属塩またはアルカリ土類金属塩のほか、アンモニウム塩、アミノ酸塩等の塩が挙げられる。その他に、油相成分乃至水相成分として本発明に配合可能な任意成分としては下記の成分が挙げられる。ビタミンA誘導体としては、ビタミンA、ビタミンAパルミテート、ビタミンAアセテート等が挙げられる。ビタミンB誘導体としては、ビタミンB6塩酸塩、ビタミンB6トリパルミテート、ビタミンB6ジオクタノエート、ビタミンB2およびその誘導体、ビタミンB12、ビタミンB15およびその誘導体等が挙げられる。ビタミンE誘導体としては、α-トコフェロール、β-トコフェロール、ビタミンEアセテート等が挙げられる。その他、ビタミンD類、ビタミンH、パントテン酸、パンテチン等のビタミン類;γ-オリザノール、アラントイン、グリチルリチン酸塩、グリチルレチン酸、グリチルレチン酸ステアリル、ヒノキチオール、ビサボロール、ユーカルプトーン、チモール、イノシトール、サイコサポニン、ニンジンサポニン、ヘチマサポニン、ムクロジサポニン等のサポニン類、パントテニルエチルエーテル、アルブチン、セファランチン等の各種薬剤、ギシギシ、クララ、コウホネ、オレンジ、セージ、ノコギリソウ、ゼニアオイ、センブリ、タイム、トウキ、トウヒ、バーチ、スギナ、ヘチマ、マロニエ、ユキノシタ、オウゴン、アルニカ、ユリ、ヨモギ、シャクヤク、アロエ、クチナシ、サクラリーフ等の植物の抽出物、β-カロチン等の色素等も配合することができる。また、本発明には、通常化粧料に配合される乳化剤界面活性剤を使用することができる。具体的には、以下の乳化剤界面活性剤が挙げられる。モノラウリン酸ヘキサグリセリルHLB値14.5、モノミリスチン酸ヘキサグリセリルHLB値11、モノステアリン酸ヘキサグリセリルHLB値9.0、モノオレイン酸ヘキサグリセリルHLB値9.0、モノラウリン酸デカグリセリルHLB値15.5、モノミリスチン酸デカグリセリルHLB値14.0、モノステアリン酸デカグリセリルHLB値12.0、モノイソステアリン酸デカグリセリルHLB値12.0、モノオレイン酸デカグリセリルHLB値12.0、ジステアリン酸デカグリセリルHLB値9.5、ジイソステアリン酸デカグリセリルHLB値10.0等のポリグリセリン脂肪酸エステル類。モノステアリン酸ポリオキシエチレン5モル付加POE5と記す。以下同グリセリルHLB値9.5、モノステアリン酸POE15グリセリルHLB値13.5、モノオレイン酸POE5グリセリルHLB値9.5、モノオレイン酸POE15グリセリルHLB値14.5等のポリオキシエチレングリセリン脂肪酸エステル類。モノヤシ油脂肪酸POE20ソルビタンHLB値16.9、モノパルミチン酸POE20ソルビタンHLB値15.6、モノステアリン酸POE20ソルビタンHLB値14.9、モノステアリン酸POE6ソルビタンHLB値9.5、トリステアリン酸POE20ソルビタンHLB値10.5、モノイソステアリン酸POE20ソルビタンHLB値15.0、モノオレイン酸POE20ソルビタンHLB値15.0、モノオレイン酸POE6ソルビタンHLB値10.0、トリオレイン酸POE20ソルビタンHLB値11.0等のポリオキシエチレンソルビタン脂肪酸エステル類。モノラウリン酸POE6ソルビットHLB値15.5、テトラステアリン酸POE60ソルビットHLB値13.0、テトラオレイン酸POE30ソルビットHLB値11.5、テトラオレイン酸POE40ソルビットHLB値12.5、テトラオレイン酸POE60ソルビットHLB値14.0等のポリオキシエチレンソルビット脂肪酸エステル類。POE10ラノリンHLB値12.0、POE20ラノリンHLB値13.0、POE30ラノリンHLB値15.0、POE5ラノリンアルコールHLB値12.5、POE10ラノリンアルコールHLB値15.5、POE20ラノリンアルコールHLB値16.0、POE40ラノリンアルコールHLB値17.0、POE20ソルビットミツロウHLB値9.5等のポリオキシエチレンラノリンラノリンアルコールミツロウ誘導体類。POE20ヒマシ油HLB値10.5、POE40ヒマシ油HLB値12.5、POE50ヒマシ油HLB値14.0、POE60ヒマシ油HLB値14.0、POE20硬化ヒマシ油HLB値10.5、POE30硬化ヒマシ油HLB値11.0、POE40硬化ヒマシ油HLB値13.5、POE60硬化ヒマシ油HLB値14.0、POE80硬化ヒマシ油HLB値16.5、POE40硬化ヒマシ油100硬化ヒマシ油HLB値16.5等のポリオキシエチレンヒマシ油硬化ヒマシ油類。POE5フィトステロールHLB値9.5、POE10フィトステロールHLB値12.5、POE20フィトステロールHLB値15.5、POE30フィトステロールHLB値18.0、POE25フィトスタノールHLB値14.5、POE30コレスタノールHLB値17.0等のポリオキシエチレンステロール水素添加ステロール類。POE2ラウリルエーテルHLB値9.5、POE4.2ラウリルエーテルHLB値11.5、POE9ラウリルエーテルHLB値14.5、POE5.5セチルエーテルHLB値10.5、POE7セチルエーテルHLB値11.5、POE10セチルエーテルHLB値13.5、POE15セチルエーテルHLB値15.5、POE20セチルエーテルHLB値17.0、POE23セチルエーテルHLB値18.0、POE4ステアリルエーテルHLB値9.0、POE20ステアリルエーテルHLB値18.0、POE21ステアリルエーテルHLB値18.0、POE7オレイルエーテルHLB値10.5、POE10オレイルエーテルHLB値14.5、POE15オレイルエーテルHLB値16.0、POE20オレイルエーテルHLB値17.0、POE50オレイルエーテルHLB値18.0、POE10ベヘニルエーテルHLB値10.0、POE20ベヘニルエーテルHLB値16.5、POE30ベヘニルエーテルHLB値18.0、POE2C1215アルキルエーテルHLB値9.0、POE4C1215アルキルエーテルHLB値10.5、POE10C1215アルキルエーテルHLB値15.5、POE52級アルキルエーテルHLB値10.5、POE72級アルキルエーテルHLB値12.0、POE9アルキルエーテルHLB値13.5、POE12アルキルエーテルHLB値14.5等のポリオキシエチレンアルキルエーテル類。ポリオキシプロピレン1モル付加POP1と記す。以下同POP4セチルエーテルHLB値9.5、POE10POP4セチルエーテルHLB値10.5、POE20POP8セチルエーテルHLB値12.5、POE20POP6デシルテトラデシルエーテルHLB値11.0、POE30POP6デシルテトラデシルエーテルHLB値12.0等のポリオキシエチレンポリオキシプロピレンアルキルエーテル類。モノラウリン酸ポリエチレングリコール10モル付加PEG10と記す。以下同HLB値12.5、モノステアリン酸PEG10HLB値11.0、モノステアリン酸PEG25HLB値15.0、モノステアリン酸PEG40HLB値17.5、モノステアリン酸PEG45HLB値18.0、モノステアリン酸PEG55HLB値18.0、モノステアリン酸PEG100HLB値18.8、モノステアリン酸PEG150HLB値19、モノオレイン酸PEG10HLB値11.0、ジステアリン酸PEGHLB値16.5、ジイソステアリン酸PEGHLB値9.5等のポリエチレングリコール脂肪酸エステル類。イソステアリン酸PEG8グリセリルHLB値10.0、イソステアリン酸PEG10グリセリルHLB値10.0、イソステアリン酸PEG15グリセリルHLB値12.0、イソステアリン酸PEG20グリセリルHLB値13.0、イソステアリン酸PEG25グリセリルHLB値14.0、イソステアリン酸PEGグリセリル30HLB値15.0、イソステアリン酸PEG40グリセリルHLB値15.0、イソステアリン酸PEG50グリセリルHLB値16.0、イソステアリン酸PEG60グリセリルHLB値16.0等のイソステアリン酸ポリオキシエチレングリセリル類。POE2セチルエーテルHLB値5、POE3セチルエーテルHLB値6、POE5セチルエーテルHLB値8等のポリオキシエチレンセチルエーテル類。POE3オレイルエーテルHLB値6、POE5オレイルエーテルHLB値8、POE6オレイルエーテルHLB値8等のポリオキシエチレンオレイルエーテル類。POE5イソセチルエーテルHLB値8等のポリオキシエチレンイソセチルエーテル類。POE5イソステアリルエーテルHLB値8等のポリオキシエチレンイソステアリルエーテル類。POE5オクチルドデシルエーテルHLB値7等のポリオキシエチレンオクチルドデシルエーテル類。POE5ベヘニルエーテルHLB値7等のポリオキシエチレンベヘニルエーテル類。POE5デシルテトラデシルエーテルHLB値6等のポリオキシエチレンデシルテトラデシルエーテル類。POE5コレステリルエーテルHLB値7等のポリオキシエチレンコレステリルエーテル類。POP2POE3デシルエーテルHLB値7等のポリオキシエチレンポリオキシプロピレンデシルエーテル類。セスキオレイン酸ソルビタンHLB値7、セスキイソステアリン酸ソルビタンHLB値7等のソルビタン脂肪酸エステル類。ステアリン酸グリセリルHLB値5、自己乳化型ステアリン酸グリセリルHLB値5、自己乳化型ステアリン酸グリセリルHLB値6、自己乳化型ステアリン酸グリセリルHLB値7、イソステアリン酸グリセリルHLB値6、ジイソステアリン酸グリセリルHLB値3等のモノ脂肪酸グリセリル類。ステアリン酸プロピレングリコールHLB値4、ラウリン酸プロピレングリコールHLB値5、ジステアリン酸プロピレングリコールHLB値2、ジオレイン酸プロピレングリコールHLB値2、ジラウリン酸プロピレングリコールHLB値2、ジイソステアリン酸プロピレングリコールHLB値2等のプロピレングリコール脂肪酸エステル類。ステアリン酸グリコールHLB値4、ジラウリン酸グリコールHLB値2、ジオレイン酸グリコールHLB値2、ジステアリン酸グリコールHLB値2、脂肪酸C1418グリコールHLB値2等のエチレングリコール脂肪酸エステル類。ステアリン酸PEG2HLB値5、ステアリン酸PEG3HLB値7、ステアリン酸PEG5HLB値8、モノステアリン酸PEG10HLB値11.0、モノステアリン酸PEGモノステアリン酸PEG25HLB値15.0、モノステアリン酸PEGモノステアリン酸PEG40HLB値17.5、モノステアリン酸PEG45HLB値18.0、モノステアリン酸PEG55HLB値18.0、モノステアリン酸PEG100HLB値18.8、モノステアリン酸PEG150HLB値19.0等のモノステアリン酸ポリエチレングリコール類。オレイン酸PEG3HLB値7等のモノオレイン酸ポリエチレングリコール類。PEG5水添ヒマシ油HLB値5、PEG7水添ヒマシ油HLB値6、PEG10水添ヒマシ油HLB値7等のポリオキシエチレン硬化ヒマシ油類。イソステアリン酸PEG3HLB値7等のイソステアリン酸ポリエチレングリコール類。ステアリン酸POE3セチルエーテルHLB値3、ステアリン酸POE4セチルエーテルHLB値4、ステアリン酸POE6セチルエーテルHLB値6、ステアリン酸POE7セチルエーテルHLB値7等のステアリン酸ポリオキシエチレンセチルエーテル類。ステアリン酸POE4ステアリルエーテルHLB値4、ステアリン酸POE6ステアリルエーテルHLB値5、ステアリン酸POE9ステアリルエーテルHLB値6、ステアリン酸POE7ステアリルエーテルHLB値7、ステアリン酸POE10ステアリルエーテルHLB値7、ステアリン酸POE12ステアリルエーテルHLB値8等のステアリン酸ポリオキシエチレンステアリルエーテル類。ステアリン酸POE3ラウリルエーテルHLB値3、ステアリン酸POE5ラウリルエーテルHLB値5、ステアリン酸POE8ラウリルエーテルHLB値7、ステアリン酸POE10ラウリルエーテルHLB値8等のステアリン酸ポリオキシエチレンラウリルエーテル類。イソステアリン酸POE2ラウリルエーテルHLB値2、イソステアリン酸POE5ラウリルエーテルHLB値5、イソステアリン酸POE8ラウリルエーテルHLB値7、イソステアリン酸POE8ラウリルエーテルHLB値7、イソステアリン酸POE10ラウリルエーテルHLB値8等のイソステアリン酸ポリオキシエチレンラウリルエーテル類。ジラウリン酸PEG2HLB値4、ジラウリン酸PEG3HLB値5、ジラウリン酸PEG4HLB値5、ジラウリン酸PEG6HLB値5、ジラウリン酸PEG8HLB値8等のジラウリン酸ポリエチレングリコール類。ジステアリン酸PEG2HLB値2、ジステアリン酸PEG3HLB値3、ジステアリン酸PEG3HLB値3、ジステアリン酸PEG3HLB値3、ジステアリン酸PEG4HLB値4、ジステアリン酸PEG6HLB値5、ジステアリン酸PEG8HLB値6、ジステアリン酸PEG12HLB値8、ジステアリン酸PEGHLB値8等のジステアリン酸ポリエチレングリコール類。ジイソステアリン酸PEG2HLB値3、ジイソステアリン酸PEG3HLB値3、ジイソステアリン酸PEG4HLB値4、ジイソステアリン酸PEG6HLB値5、ジイソステアリン酸PEG8HLB値6、ジイソステアリン酸PEG12HLB値8等のジイソステアリン酸ポリエチレングリコール類。ジオレイン酸PEG2HLB値3、ジオレイン酸PEG3HLB値3、ジオレイン酸PEG4HLB値4、ジオレイン酸PEG6HLB値5、ジオレイン酸PEG8HLB値6、ジオレイン酸PEG12HLB値8等のジオレイン酸ポリエチレングリコール類。テトラオレイン酸PEG4ソルビットHLB値3、トリステアリン酸PEG3ソルビットHLB値3、トリイソステアリン酸PEG4ソルビタンHLB値3等のポリオキシエチレンソルビットソルビタン脂肪酸エステル類。トリイソステアリン酸PEG3グリセリルHLB値2、トリイソステアリン酸PEG5グリセリルHLB値3、トリイソステアリン酸PEG10グリセリルHLB値3、トリイソステアリン酸PEG20グリセリルHLB値8等のトリイソステアリン酸ポリオキシエチレングリセリル類。ジイソステアリン酸PEG10グリセリルHLB値7等のジイソステアリン酸ポリオキシエチレングリセリル類。イソステアリン酸PEG3グリセリルHLB値6、イソステアリン酸PEG5グリセリルHLB値8、イソステアリン酸PEG6グリセリルHLB値8等のイソステアリン酸ポリオキシエチレングリセリル類。トリステアリン酸PEG3グリセリルHLB値2、トリステアリン酸PEG4グリセリルHLB値2、トリステアリン酸PEG5グリセリルHLB値3、トリステアリン酸PEG6グリセリルHLB値3、トリステアリン酸PEG10グリセリルHLB値5、トリステアリン酸PEG20グリセリルHLB値8等のトリステアリン酸ポリオキシエチレングリセリル類。ジステアリン酸PEG4グリセリルHLB値4等のジステアリン酸ポリオキシエチレングリセリル類。トリオレイン酸PEG3グリセリルHLB値2、トリオレイン酸PEG5グリセリルHLB値3、トリオレイン酸PEG10グリセリルHLB値5、トリオレイン酸PEG20グリセリルHLB値8等のトリオレイン酸ポリオキシエチレングリセリル類。イソステアリン酸PEG5水添ヒマシ油HLB値4、イソステアリン酸PEG10水添ヒマシ油HLB値5、イソステアリン酸PEG15水添ヒマシ油HLB値7、イソステアリン酸PEG20水添ヒマシ油HLB値8等のイソステアリン酸ポリオキシエチレン硬化ヒマシ油類。トリイソステアリン酸PEG5水添ヒマシ油HLB値2、トリイソステアリン酸PEG10水添ヒマシ油HLB値4、トリイソステアリン酸PEG15水添ヒマシ油HLB値5、トリイソステアリン酸PEG20水添ヒマシ油HLB値6、トリイソステアリン酸PEG30水添ヒマシ油HLB値7、トリイソステアリン酸PEG40水添ヒマシ油HLB値8等のトリイソステアリン酸ポリオキシエチレン硬化ヒマシ油類。ラウリン酸PEG20水添ヒマシ油HLB値8等のラウリン酸ポリオキシエチレン硬化ヒマシ油類。トリステアリン酸PEG3トリメチロールプロパンHLB値2、トリステアリン酸PEG5トリメチロールプロパンHLB値3、トリステアリン酸PEG10トリメチロールプロパンHLB値5等のポリオキシエチレントリステアリン酸トリメチロールプロパン類。トリミリスチン酸PEG3トリメチロールプロパンHLB値2、トリミリスチン酸PEG5トリメチロールプロパンHLB値3等のポリオキシエチレントリミリスチン酸トリメチロールプロパン類。ジステアリン酸PEG3トリメチロールプロパンHLB値3、ジステアリン酸PEG4トリメチロールプロパンHLB値4、ジステアリン酸PEG3トリメチロールプロパンHLB値4等のポリオキシエチレンジステアリン酸トリメチロールプロパン類。トリイソステアリン酸PEG3トリメチロールプロパンHLB値2、トリイソステアリン酸PEG20トリメチロールプロパンHLB値8等のポリオキシエチレントリイソステアリン酸トリメチロールプロパン類。ラウロイルグルタミン酸ジヘキシルデシルHLB値3、ラウロイルグルタミン酸ジオクチルドデシルHLB値3、ステアロイルグルタミン酸ジオクチルドデシルHLB値3、ラウロイルグルタミン酸ジオクチルドデシルHLB値3、ラウロイルグルタミン酸ジオクチルPOE2ドデシルエーテルHLB値4、ラウロイルグルタミン酸ジオクチルPOE5ドデシルエーテルHLB値6、ラウロイルグルタミン酸POE2ジステアリルエーテルHLB値4、ラウロイルグルタミン酸POE5ジステアリルエーテルHLB値7等のN-アシルグルタミン酸エステル類。ミリストイルメチルアミノプロピオン酸ヘキシルデシルHLB値4等のN-アシル中性アミノ酸エステル類。ステアリン酸ポリグリセリル2HLB値6、ステアリン酸ポリグリセリル2HLB値8、ジステアリン酸ポリグリセリル2HLB値4、ジステアリン酸ポリグリセリル3HLB値5、ジステアリン酸ポリグリセリル6HLB値8、トリステアリン酸ポリグリセリル10HLB値8、ジイソステアリン酸ポリグリセリル2HLB値4、トリイソステアリン酸ポリグリセリル2HLB値3、ジイソステアリン酸ポリグリセリル3HLB値5、ジイソステアリン酸ポリグリセリル6HLB値8トリイソステアリン酸ポリグリセリル10HLB値8、オレイン酸ポリグリセリル2HLB値8、ジイソステアリン酸ポリグリセリル2HLB値4、ジイソステアリン酸ポリグリセリル3HLB値5等のポリグリセリン脂肪酸エステル類。PEG7ジメチコンHLB値5、PEG10ジメチコンHLB値6等のシリコーン系界面活性剤類。本発明の水中油型乳化皮膚化粧料は、例えば、保湿美容液、アンチエイジング美容液、美白美容液、保湿クリーム、アンチエイジングクリーム、美白クリーム等のジェル状あるいはクリーム状の製品が好ましく製造できる。これらの製品は、本発明の必須成分A及びB、水及び化粧料に通常配合される任意の配合成分を混合して常法により製造することができる。次に、本発明を以下に実施例を挙げて詳述する。本発明は、以下の実施例のみに限定されるものではない。配合量は特記しない限り、質量で示す。まず、本発明に用いる増粘剤を構成するミクロゲルの合成例を説明する。合成例で得られるミクロゲルは、本発明に用いる成分Bのミクロゲルからなる増粘剤である。合成例1ジメチルアクリルアミド興人製を40gと2-アクリルアミド2-メチルプロパンスルホン酸Sigma製9gを250gのイオン交換水に溶解し水酸化ナトリウムでpH70に調節する。還流装置を備えた1000ml三つ口フラスコに、n-ヘキサン250gとポリオキシエチレン3オレイルエーテルエマレックス503、日本エマルション製82gおよびポリオキシエチレン6オレイルエーテルエマレックス506、日本エマルション製164gを入れ混合溶解しN2置換する。この三つ口フラスコにモノマー水溶液を添加してN2雰囲気下で攪拌しながらオイルバスで65°C~70°Cに加熱する。系の温度が65°C~70°Cに達したところで系が半透明なマイクロエマルション状態になっていることを確認した後、過硫酸アンモニウム2gを重合系に添加し重合を開始する。重合系を65°C~70°Cに3時間攪拌しながら維持することでミクロゲルが生成する。重合終了後ミクロゲル懸濁液にアセトンを加えてミクロゲルを沈殿させ、引き続きアセトンで3回洗浄し、残存モノマーおよび界面活性剤を除去する。沈殿物は濾過後減圧乾燥し、白色粉末状のミクロゲル乾燥物を得る。合成例2ジメチルアクリルアミド興人製を35gと2-アクリルアミド2-メチルプロパンスルホン酸Sigma製175gを260gのイオン交換水に溶解し水酸化ナトリウムでpH70に調節する。還流装置を備えた1000ml三つ口フラスコに、n-ヘキサン260gとポリオキシエチレン3オレイルエーテルエマレックス503、日本エマルション製87gおよびポリオキシエチレン6オレイルエーテルエマレックス506、日本エマルション製176gを入れ混合溶解しN2置換する。この三つ口フラスコにモノマー水溶液を添加してN2雰囲気下で攪拌しながらオイルバスで65°C~70°Cに加熱する。系の温度が65°C~70°Cに達したところで系が半透明なマイクロエマルション状態になっていることを確認した後、過硫酸アンモニウム2gを重合系に添加し重合を開始する。重合系を65°C~70°Cに3時間攪拌しながら維持することでミクロゲルが生成する。重合終了後ミクロゲル懸濁液にアセトンを加えてミクロゲルを沈殿させ、引き続きアセトンで3回洗浄し、残存モノマーおよび界面活性剤を除去する。沈殿物は濾過後減圧乾燥し、白色粉末状のミクロゲル乾燥物を得る。合成例3ジメチルアクリルアミド興人製を30gと2-アクリルアミド2-メチルプロパンスルホン酸Sigma製267gを280gのイオン交換水に溶解し水酸化ナトリウムでpH70に調節する。還流装置を備えた1000ml三つ口フラスコに、n-ヘキサン280gとポリオキシエチレン3オレイルエーテルエマレックス503、日本エマルション製94gおよびポリオキシエチレン6オレイルエーテルエマレックス506、日本エマルション製19gを入れ混合溶解しN2置換する。この三つ口フラスコにモノマー水溶液を添加してN2雰囲気下で攪拌しながらオイルバスで65°C~70°Cに加熱する。系の温度が65°C~70°Cに達したところで系が半透明なマイクロエマルション状態になっていることを確認した後、過硫酸アンモニウム2gを重合系に添加し重合を開始する。重合系を65°C~70°Cに3時間攪拌しながら維持することでミクロゲルが生成する。重合終了後ミクロゲル懸濁液にアセトンを加えてミクロゲルを沈殿させ、引き続きアセトンで3回洗浄し、残存モノマーおよび界面活性剤を除去する。沈殿物は濾過後減圧乾燥し、白色粉末状のミクロゲル乾燥物を得る。合成例4ジメチルアクリルアミド興人製を35gと2-アクリルアミド2-メチルプロパンスルホン酸Sigma製175gおよびメチレンビスアクリルアミド7mgを260gのイオン交換水に溶解し水酸化ナトリウムでpH70に調節する。還流装置を備えた1000ml三つ口フラスコに、n-ヘキサン260gとポリオキシエチレン3オレイルエーテルエマレックス503、日本エマルション製87gおよびエポリオキシエチレン6オレイルエーテルエマレックス506、日本エマルション製176gを入れ混合溶解しN2置換する。この三つ口フラスコにモノマー水溶液を添加してN2雰囲気下で攪拌しながらオイルバスで65°C~70°Cに加熱する。系の温度が65°C~70°Cに達したところで系が半透明なマイクロエマルション状態になっていることを確認した後、過硫酸アンモニウム2gを重合系に添加し重合を開始する。重合系を65°C~70°Cに3時間攪拌しながら維持することでミクロゲルが生成する。重合終了後ミクロゲル懸濁液にアセトンを加えてミクロゲルを沈殿させ、引き続きアセトンで3回洗浄し、残存モノマーおよび界面活性剤を除去する。沈殿物は濾過後減圧乾燥し、白色粉末状のミクロゲル乾燥物を得る。合成例5ジメチルアクリルアミド興人製を35gと2-アクリルアミド2-メチルプロパンスルホン酸Sigma製175gおよびメチレンビスアクリルアミド70mgを260gのイオン交換水に溶解し水酸化ナトリウムでpH70に調節する。還流装置を備えた1000ml三つ口フラスコに、n-ヘキサン260gとポリオキシエチレン3オレイルエーテルエマレックス503、日本エマルション製87gおよびポリオキシエチレン6オレイルエーテルエマレックス506、日本エマルション製176gを入れ混合溶解しN2置換する。この三つ口フラスコにモノマー水溶液を添加してN2雰囲気下で攪拌しながらオイルバスで65°C~70°Cに加熱する。系の温度が65°C~70°Cに達したところで系が半透明なマイクロエマルション状態になっていることを確認した後、過硫酸アンモニウム2gを重合系に添加し重合を開始する。重合系を65°C~70°Cに3時間攪拌しながら維持することでミクロゲルが生成する。重合終了後ミクロゲル懸濁液にアセトンを加えてミクロゲルを沈殿させ、引き続きアセトンで3回洗浄し、残存モノマーおよび界面活性剤を除去する。沈殿物は濾過後減圧乾燥し、白色粉末状のミクロゲル乾燥物を得る。合成例6ジメチルアクリルアミド興人製を35gとN,N-ジメチルアミノプロピルアクリルアミドメチルクロライド興人製175gを260gのイオン交換水に溶解する。還流装置を備えた1000ml三つ口フラスコに、n-ヘキサン260gとポリオキシエチレン3オレイルエーテルエマレックス503、日本エマルション製87gおよびポリオキシエチレン6オレイルエーテルエマレックス506、日本エマルション製176gを入れ混合溶解しN2置換する。この三つ口フラスコにモノマー水溶液を添加してN2雰囲気下で攪拌しながらオイルバスで65°C~70°Cに加熱する。系の温度が65°C~70°Cに達したところで系が半透明なマイクロエマルション状態になっていることを確認した後、過硫酸アンモニウム2gを重合系に添加し重合を開始する。重合系を65°C~70°Cに3時間攪拌しながら維持することでミクロゲルが生成する。重合終了後ミクロゲル懸濁液にアセトンを加えてミクロゲルを沈殿させ、引き続きアセトンで3回洗浄し、残存モノマーおよび界面活性剤を除去する。沈殿物は濾過後減圧乾燥し、白色粉末状のミクロゲル乾燥物を得る。合成例7ジメチルアクリルアミド興人製を35gとN,N-ジメチルアミノプロピルアクリルアミドメチルクロライド興人製175gおよびメチレンビスアクリルアミド7mgを260gのイオン交換水に溶解する。還流装置を備えた1000ml三つ口フラスコに、n-ヘキサン260gとポリオキシエチレン3オレイルエーテルエマレックス503、日本エマルション製87gおよびポリオキシエチレン6オレイルエーテルエマレックス506、日本エマルション製176gを入れ混合溶解しN2置換する。この三つ口フラスコにモノマー水溶液を添加してN2雰囲気下で攪拌しながらオイルバスで65°C~70°Cに加熱する。系の温度が65°C~70°Cに達したところで系が半透明なマイクロエマルション状態になっていることを確認した後、過硫酸アンモニウム2gを重合系に添加し重合を開始する。重合系を65°C~70°Cに3時間攪拌しながら維持することでミクロゲルが生成する。重合終了後ミクロゲル懸濁液にアセトンを加えてミクロゲルを沈殿させ、引き続きアセトンで3回洗浄し、残存モノマーおよび界面活性剤を除去する。沈殿物は濾過後減圧乾燥し、白色粉末状のミクロゲル乾燥物を得る。表1及び表2に記載した配合量組成よりなる実施例1~9および比較例1~9の保湿美容液水中油型乳化皮膚化粧料を常法により製造した。得られた保湿美容液試料について、下記試験方法により、使用感肌へののび、肌へのなじみ、べたつき、みずみずしさ、浸透感、エモリエント感、はり感を、以下に示す方法により評価した。[使用感肌へののび]女性専門パネル10名による実使用試験を行い、肌へののびについて、それぞれ下記の評価基準により評価してもらった。評価基準◎:10名全員が、のびが軽く、なめらかであると判定した。○:7~9名が、のびが軽く、なめらかであると判定した。△:3~6名が、のびが軽く、なめらかであると判定した。×:0~2名が、のびが軽く、なめらかであると判定した。[使用感肌へのなじみ]女性専門パネル10名による実使用試験を行い、肌へのなじみについて、それぞれ下記の評価基準により評価してもらった。評価基準◎:10名全員が、肌へのなじみがあると判定した。○:7~9名が、肌へのなじみがあると判定した。△:3~6名が、肌へのなじみがあると判定した。×:0~2名が、肌へのなじみがあると判定した。[使用感べたつき]女性専門パネル10名による実使用試験を行い、べたつきについて、それぞれ下記の評価基準により評価してもらった。評価基準◎:10名全員が、べたつきがなく、しっとりしたと判定した。○:7~9名が、べたつきがなく、しっとりしたと判定した。△:3~6名が、べたつきがなく、しっとりしたと判定した。×:0~2名が、べたつきがなく、しっとりしたと判定した。[使用感みずみずしさ]女性専門パネル10名による実使用試験を行い、みずみずしさについて、それぞれ下記の評価基準により評価してもらった。評価基準◎:10名全員が、みずみずしさがあると判定した。○:7~9名が、みずみずしさがあると判定した。△:3~6名が、みずみずしさがあると判定した。×:0~2名が、みずみずしさがあると判定した。[使用感浸透感:有効成分が肌に浸透していく感じ]女性専門パネル10名による実使用試験を行い、浸透感について、それぞれ下記の評価基準により評価してもらった。評価基準◎:10名全員が、浸透感があると判定した。○:7~9名が、浸透感があると判定した。△:3~6名が、浸透感があると判定した。×:0~2名が、浸透感があると判定した。[使用感エモリエント感]女性専門パネル10名による実使用試験を行い、エモリエント感について、それぞれ下記の評価基準により評価してもらった。評価基準◎:10名全員が、エモリエント感があると判定した。○:7~9名が、エモリエント感があると判定した。△:3~6名が、エモリエント感があると判定した。×:0~2名が、エモリエント感があると判定した。[使用感はり感]女性専門パネル10名による実使用試験を行い、肌のはり感について、それぞれ下記の評価基準により評価してもらった。評価基準◎:10名全員が、肌のはり感があると判定した。○:7~9名が、肌のはり感があると判定した。△:3~6名が、肌のはり感があると判定した。×:0~2名が、肌のはり感があると判定した。1商品名:CutinaPES,BASF社製2商品名:エルデュウPS203,味の素ヘルシーサプライ株式会社製3商品名:エルデュウPS304,味の素ヘルシーサプライ社株式会製4商品名:SIMULGELEG,IC社製5商品名:SIMULGELA,IC社製6商品名:IGEL305,IC社製1商品名:CutinaPES,BASF社製2商品名:エルデュウPS203,味の素ヘルシーサプライ株式会社製3商品名:エルデュウPS304,味の素ヘルシーサプライ社株式会製4商品名:SIMULGELEG,IC社製5商品名:SIMULGELA,IC社製6商品名:IGEL305,IC社製表1の実施例及び表2の比較例から明らかなように、本発明の必須成分を配合した実施例1~9の保湿美容液は、全ての評価項目で優れた使用感を有していることがわかる。以下に、本発明の水中油型乳化皮膚化粧料のその他の実施例を示す。実施例10.美白美容液配合成分質量1イオン交換水残余2ヘキサメタリン酸ソーダ0.13ヒアルロン酸ナトリウム0.14トラネキサム酸2.05酸化チタン0.26ジプロピレングリコール3.071,3-ブチレングリコール2.08グリセリン3.09成分B合成例2のミクロゲル0.210エチルパラベン0.111ローズアップルリーフエキス0.112アンズ果汁エキス0.113セージエキス0.114アルキル変性カルボキシビニルポリマー0.05商品名:PemulenTR1,NoveonInc社製15モノステアリン酸ポリエチレングリコールPOE1201.016ポリエーテル変性シリコーン0.1商品名:KF6017P,信越化学工業株式会社製17ジステアリン酸ペンタエリスリトール4.0商品名:CutinaPES,BASF社製18α-オレフィンオリゴマー1.019イソヘキサデカン3.020エチルヘキサン酸セチル1.021オクトクリレン0.122香料適量<製法>15~22を70°Cにて、均一に混合溶解した油相。一方、1~14を70°Cにて均一に混合溶解した水相。70°Cに保持した水相に油相を徐添しながらホモミキサーで乳化した。乳化が終了したら、40°C以下に急冷し、粘度30000mPas30°CBH型粘度計ローターNo6,10rpmの目的の美白美容液を得た。<製品の性状>得られた美白美容液について、実施例1~9と同様の評価を行ったところ、全ての使用感に優れたもの評価:◎であった。実施例11.美白クリーム配合成分質量1イオン交換水残余2エデト酸塩0.13アセチル化ヒアルロン酸ナトリウム0.144-メトキシサリチル酸カリウム1.05無水ケイ酸0.26ジプロピレングリコール2.071,3-ブチレングリコール3.08グリセリン3.09合成例3のミクロゲル0.510メチルパラベン0.111エチルパラベン0.212セイヨウサンザシエキス0.113ルムプヤンエキス0.114緑茶エキス0.115POE20ベヘニルエーテル1.216ベヘニルアルコール0.417ステアリルアルコール0.218ピパリン酸イソデシル2.019イソドデカン1.020ジステアリン酸ペンタエリスリトール5.0商品名:DubDSPEStearinerieDuboisFils社製21ジメチルポリシロキサン2mPas2.022水添ポリイソブテン3.023香料適量<製法>15~23を70°Cにて、均一に混合溶解した油相。一方、1~14を70°Cにて均一に混合溶解した水相。70°Cに保持した水相に油相を徐添しながらホモミキサーで乳化した。乳化が終了したら、40°C以下に急冷し、粘度40000mPas30°CBH型粘度計ローターNo6,10rpmの目的の美白クリームを得た。<製品の性状>得られた美白クリームについて、実施例1~9と同様の評価を行ったところ、全ての使用感に優れたもの評価:◎であった。実施例12.アンチエイジング美容液配合成分質量1イオン交換水残余2エデト酸塩0.13アセチル化ヒアルロン酸ナトリウム0.14カルノシン3.55エリスリトール1.06ジプロピレングリコール2.071,3-ブチレングリコール3.08グリセリン5.09合成例4のミクロゲル0.1510メチルパラベン0.111フェノキシエタノール0.312加水分解酵母エキス0.113シロバナイガコウゾリナ葉エキス0.114クエン酸適量15自己乳化型グリセリルモノステアレート1.216POE30フィトステロール0.917POE60硬化ヒマシ油0.118ベヘニン酸0.519ステアリン酸0.420イソノナン酸イソノニル2.021イソドデカン1.022ジステアリン酸ペンタエリスリトール3.0商品名:CutinaPES,BASF社製23ジメチルポリシロキサン6mPas2.024ビタミンEアセテート0.125香料適量<製法>15~25を70°Cにて、均一に混合溶解した油相。一方、1~14を70°Cにて均一に混合溶解した水相。70°Cに保持した水相に油相を徐添しながら、ホモミキサーで乳化した。乳化が終了したら、40°C以下に急冷し、粘度35000mPasBH型粘度計ローターNo6,10rpmの目的のアンチエイジング美容液を得た。<製品の性状>得られたアンチエイジング美容液について、実施例1~9と同様の評価を行ったところ、全ての使用感に優れたもの評価:◎であった。"